(57)【要約】【課題】染料インク、顔料インクのいずれのインクを用いた際にも高い画像の光学濃度を得ることができ、優れた耐水性を有し、粉落ちを抑制した記録媒体の提供。【解決手段】本発明は、基材と、インク受容層とを有する記録媒体であって、インク受容層が、基材にインク受容層用の塗工液を塗工することで形成され、塗工液が、シリカ、シラノール変性ポリビニルアルコール、カチオン性ポリマー及びＨＬＢ値が１４以下である非イオン性界面活性剤を含有し、塗工液における、カチオン性ポリマーの含有量が、シリカの含有量に対して５質量％以上１５質量％以下、界面活性剤の含有量が塗工液の０．１質量％以上０．５質量％以下であり、インク受容層表面をＸ線光電子分光法で測定した炭素１ｓ電子に対するケイ素２ｐ電子のピーク面積比（Ｃ１ｓ／Ｓｉ２ｐ）が、０．７以上１．３以下であることを特徴とする記録媒体である。【選択図】なし【特許請求の範囲】
【請求項１】
基材と、インク受容層とを有する記録媒体であって、
前記インク受容層が、前記基材にインク受容層用塗工液を塗工することで形成され、
前記インク受容層用塗工液が、シリカ、シラノール変性ポリビニルアルコール、カチオン性ポリマー及びＨＬＢ値が１４以下である非イオン性界面活性剤を含有し、
前記インク受容層用塗工液における、前記カチオン性ポリマーの含有量が、前記シリカの含有量に対して、５質量％以上１５質量％以下であり、
前記インク受容層用塗工液における、前記界面活性剤の含有量が、０．１質量％以上０．５質量％以下であり、
前記インク受容層表面をＸ線光電子分光法で測定した炭素１ｓ電子に対するケイ素２ｐ電子のピーク面積比（Ｃ１ｓ／Ｓｉ２ｐ）が、０．７以上１．３以下であることを特徴とする記録媒体。
【請求項２】
前記インク受容層用塗工液における、前記シラノール変性ポリビニルアルコールの含有量が、前記シリカの含有量に対して、２５質量％以上４２質量％以下である請求項１に記載の記録媒体。
【請求項３】
前記インク受容層用塗工液の塗工量が７ｇ／ｍ２以上１３ｇ／ｍ２以下である請求項１又は２に記載の記録媒体。
【請求項４】
前記シリカの平均二次粒子径が７μｍ以上１２μｍ以下である請求項１乃至３のいずれか１項に記載の記録媒体。
【発明の詳細な説明】
【技術分野】
【０００１】
本発明は、記録媒体に関する。
【背景技術】
【０００２】
インクジェット記録方法などに用いられる記録媒体において、光沢が抑えられ、落ち着きと深みのあるマット調の記録媒体への要求がある。このような面質の記録媒体を得る方法として、光沢度を低く抑える方法が挙げられるが、そのために二次粒子径の大きい顔料粒子を用いたりすると、顔料粒子を保持するのに必要なバインダー成分が多くなり、得られる画像の光学濃度が低くなってしまう場合があった。一方で、バインダー成分を少なくしてしまうと、顔料粒子を十分に結着できなくなってしまい、インク受容層の一部が剥がれてしまう現象（粉落ち現象）が発生する場合があった。
また、ポリビニルアルコールの様な水溶性ポリマーをバインダーとして用いた記録媒体では、バインダー成分が多くなるほど、染料インクで画像を記録した際に、得られる画像の耐水性が低くなる場合があった。
【０００３】
上記課題に対して、特許文献１では、支持体上に１層以上のインク受容層を有する記録媒体が開示されている。この記録媒体は、最表層のインク受理層が、少なくとも平均粒径が２．９μｍ以下で且つＢＥＴ比表面積が２６０ｍ２／ｇ以下である多孔性合成非晶質シリカと接着剤を含有する。この構成により、顔料インクの発色性を高めることができるとされている。また、特許文献２では、支持体上に合成非晶質シリカと結着剤を含有するインク受容層を設けたインクジェット記録媒体が開示されている。特許文献２では、Ｘ線光電子分光法（ＸＰＳ）で測定したインク受容層表面の炭素原子１ｓ（Ｃ１ｓ）に対するケイ素原子２ｐ（Ｓｉ２Ｐ）のピーク面積比（Ｃ１ｓ／Ｓｉ２ｐ）を６．０〜３５．０に調整することで、発色性、表面強度、にじみ抑制を高める手法が開示されている。特許文献３では、支持体上に合成非晶質シリカと結着剤を含有するインク受理層を設けたインクジェット記録用紙が開示されている。特許文献３の記録用紙では、インク受理層と粘着テープとの１８０°剥離強度を０．３８〜０．７６ｋＮ／ｍに、上記のピーク面積比（Ｃ１ｓ／Ｓｉ２ｐ）を１．５〜５．０に調整している。こうすることで、発色性、インク吸収性、表面強度を高めることができるとされている。
【先行技術文献】
【特許文献】
【０００４】
【特許文献１】特開２００６−１１６７９７号公報
【特許文献２】特開平１０−１５１８４６号公報
【特許文献３】特開２００４−２６８３７７号公報
【発明の概要】
【発明が解決しようとする課題】
【０００５】
本発明者等が特許文献１に記載の技術について検討したところ、顔料インクや染料インクを用いた際に、一定レベルの画像の光学濃度を得ることができたものの、本発明者等が求めるさらに高いレベルを満足するものではなかった。
【０００６】
特許文献２及び３に記載の技術についても検討したところ、ＸＰＳによるピーク面積比を記載の範囲に調整することで、一定レベルの画像の光学濃度を得ることができたものの、本発明者等が求めるさらに高いレベルを満足するものではなかった。
【０００７】
本発明は、上記した従来技術の課題を鑑みなされたものである。即ち、本発明は、染料インク、顔料インクのいずれのインクを用いた際にも高い画像の光学濃度を得ることができ、染料インクで記録して得られる画像の耐水性に優れ、粉落ち現象を抑制した記録媒体を提供することを目的とする。
【課題を解決するための手段】
【０００８】
上記した課題は、以下に示す本発明によって解決される。即ち、本発明の一実施形態によれば、
基材と、インク受容層とを有する記録媒体であって、
前記インク受容層が、前記基材にインク受容層用塗工液を塗工することで形成され、
前記インク受容層用塗工液が、シリカ、シラノール変性ポリビニルアルコール、カチオン性ポリマー及びＨＬＢ値が１４以下である非イオン性界面活性剤を含有し、
前記インク受容層用塗工液における、前記カチオン性ポリマーの含有量が、前記シリカの含有量に対して、５質量％以上１５質量％以下であり、
前記インク受容層用塗工液における、前記界面活性剤の含有量が、０．１質量％以上０．５質量％以下であり、
前記インク受容層表面をＸ線光電子分光法で測定した炭素１ｓ電子に対するケイ素２ｐ電子のピーク面積比（Ｃ１ｓ／Ｓｉ２ｐ）が、０．７以上１．３以下であることを特徴とする記録媒体、が提供される。
【発明の効果】
【０００９】
本発明の一実施形態によれば、染料インク、顔料インクのいずれを用いて記録した際にも高い画像の光学濃度を得ることができ、染料インクで記録して得られる画像の耐水性に優れ、粉落ち現象を抑制した記録媒体を提供することができる。
【発明を実施するための形態】
【００１０】
本発明の記録媒体は、基材とインク受容層を有し、該インク受容層がインク受容層用塗工液を塗工することで形成され、該インク受容層用塗工液がシリカ、バインダー、カチオン性ポリマー及び界面活性剤を含有する。以下、インク受容層用塗工液（以下、単に「塗工液」という）に含有される各成分について説明する。
【００１１】
〔シリカ〕
本発明における塗工液は、シリカを含有する。シリカの製造方法としては、気相法（乾式法）、湿式法が挙げられるが、本発明においては、いずれの方法により得られたシリカも、好適に用いることができる。以下、気相法（乾式法）、湿式法についてより詳細に説明する。
【００１２】
気相法は、気化させた四塩化ケイ素と水素との混合物を１５００〜２０００℃で空気中で燃焼させることで非晶質のシリカを得る方法である。気相法で得られたシリカを、気相法シリカと呼ぶ。
【００１３】
湿式法は、湿式沈殿法と湿式ゲル化法に分けられる。湿式法で得られたシリカを、湿式法シリカと呼ぶ。湿式沈殿法は、例えば、ケイ酸ソーダと硫酸等の鉱酸を水溶液中（アルカリ性のｐＨ領域）で反応させることで、シリカを沈殿物として得る方法であり、反応温度や酸の添加速度等の条件によりシリカの一次粒子径等を調整することができる。また、乾燥や粉砕条件等で二次粒子径等も変化させることができる。湿式ゲル化法は、例えば、ケイ酸ソーダと硫酸等の鉱酸を同時に添加（酸性のｐＨ領域）して反応させることでシリカを得る方法である。湿式ゲル化法では、シラノール基の脱水縮合によるシリカ粒子同士の重合が進んだ、三次元的なハイドロゲル構造を有するシリカを得ることができる。湿式ゲル化法で製造したシリカは、比較的小さなハイドロゲル構造であるため、湿式沈殿法よりも比表面積の大きな二次粒子を製造することが可能である。
【００１４】
本発明において、シリカのレーザー回折法で測定される平均二次粒子径は、７μｍ以上１２μｍ以下が好ましく、８μｍ以上１２μｍ以下がより好ましい。
【００１５】
本発明において、シリカのＪＩＳ−Ｋ６２１７−４に準じて測定される吸油量は、１５０ｍｌ／１００ｇ以上３３０ｍｌ／１００ｇ以下であることが好ましく、２００ｍｌ／１００ｇ以上３００ｍｌ／１００ｇ以下であることがより好ましい。
【００１６】
本発明において、シリカは、気相法シリカ及び湿式法シリカの少なくとも何れかであることが好ましい。尚、シリカは１種を単独で用いても良く、２種以上を混合して使用しても良い。また、シリカ以外の無機顔料も、本発明の効果を損なわない範囲であれば塗工液に添加しても良い。係る無機顔料としては、例えば、アルミナ、アルミナ水和物、炭酸カルシウムを挙げることができる。
【００１７】
〔バインダー〕
本発明において、塗工液に含有されるバインダーは、シラノール変性ポリビニルアルコールを少なくとも含む必要がある。シラノール変性ポリビニルアルコールは、例えば、珪素を含むビニル化合物を酢酸ビニルと共重合させた後、ケン化して、酢酸ビニル単位はビニルアルコールに、珪素がシラノール基にそれぞれ変換されて得られるものである。シラノール変性ポリビニルアルコールは、無機顔料であるシリカと特異的に強固に結合し、未変性のポリビニルアルコールと比べて少量で十分なインク受容層強度を得ることができる。また、目的に応じて、バインダーとしてシラノール変性ポリビニルアルコール以外のポリビニルアルコールの１種以上を併用することも可能である。
【００１８】
シラノール変性ポリビニルアルコール及び他のポリビニルアルコールの粘度平均重合度は、１５００以上であることが好ましく、２０００以上５０００以下であることがより好ましい。また、ポリビニルアルコールのケン化度は、８０モル％以上１００モル％以下であることが好ましく、８５モル％以上１００モル％以下であることがより好ましい。
さらに、本発明では、ポリビニルアルコール系以外の公知のバインダーを、本発明の効果を損なわない範囲で添加しても良い。バインダーは、好ましくは水溶性のバインダーであり、より好ましくはポリビニルアルコール系のものである。最適には、シラノール変性ポリビニルアルコールの１種を単独で、又はシラノール変性ポリビニルアルコールの２種以上を組み合わせて使用する。
【００１９】
シラノール変性ポリビニルアルコールは、シリカとの接着性に極めて優れており、且つ少量でも十分なインク受容層強度を得ることができる。但し、それ自身はインク吸収に寄与せず、染色もされないため、インク受容層表面に多く存在した場合には、画像の光学濃度の低下を招くことがある。そのため、塗工液におけるシラノール変性ポリビニルアルコールの含有量は、シリカの含有量に対して、通常、２５質量％以上４２質量％以下、好ましくは２７質量％以上４０質量％以下、より好ましくは、２７質量％以上３５質量％以下である。
【００２０】
〔カチオン性ポリマー〕
本発明における塗工液に含有されるカチオン性ポリマーとしては、例えば、分子内に１〜３級アミン構造、４級アンモニウム塩構造を有する高分子が挙げられる。具体的には、ポリアルキレンポリアミン類またはその誘導体、ジシアン系カチオン樹脂、ポリアミン系カチオン樹脂、エピクロルヒドリン‐ジメチルアミン付加重合物、ジメチルジアリルアンモニウムクロライド重合物、ジアリルアミン塩重合物等が挙げられる。
【００２１】
塗工液中のカチオン性ポリマーの含有量は、シリカの含有量に対して、５質量％以上１５質量％以下の範囲であるカチオン性ポリマーの含有量が５質量％より少ないと、染料インクをインク受容層内で十分に定着させることができず、記録画像に水を滴下した際に、インクがにじむなどの耐水性の低下を引き起こす。一方、カチオン性ポリマーの含有量が１５質量％より多いと、染料インクの定着性が強くなり過ぎる結果、染料インクの凝集を引き起こし、染料インクで記録した際の画像の光学濃度の低下を引き起こす。塗工液中のカチオン性ポリマーの含有量は、シリカの含有量に対して、７質量％以上１３質量％以下がより好ましい。
【００２２】
〔界面活性剤〕
塗工液に含有される界面活性剤は、非イオン性で且つＨＬＢ値が１４以下のものである。ＨＬＢ値を１４以下にすることで、基材上に塗工液を塗工した際に、速やかに塗工膜の均一化を引き起こすこと、また塗工液の浸透が早くなり、後述のＣ１ｓ／Ｓｉ２ｐのピーク面積比を低くすることが可能となり、顔料インクの画像の光学濃度を上昇させることができる。また、非イオン性界面活性剤を使用することで、染料インクの凝集を起こすことなく、染料インクで記録した際に高い画像の光学濃度を得ることが可能となる。ＨＬＢ値としては、４以上１４以下が好ましく、８以上１４以下がより好ましい。
【００２３】
非イオン性界面活性剤としては、上記ＨＬＢ値を満たすエーテル型、エステル型のいずれも使用することができる。市販品としては、例えば、「サーフィノール」（エアプロダクツ社商標名）や、「エマノーン」（花王社商標名）、「ノイゲン」（第一工業製薬社商標名）の各シリーズから選択できる。
【００２４】
また、塗工液における前記界面活性剤の含有量は、０．１質量％以上０．５質量％以下である。界面活性剤の含有量が０．１質量％より少ないと、上記した速やかな塗布膜の均一化が起こりにくく、またＣ１ｓ／Ｓｉ２ｐのピーク面積比が低くなりにくいため、顔料インクの画像の光学濃度が上昇しない。また、記録画像に水を滴下した際にも、水の濡れ拡がり小さく、水滴がインク受容層表面に留まりやすくなり、染料インクで記録した際の耐水性の低下につながる。一方、界面活性剤の含有量が０．５質量％より多いと、界面活性剤自身に起因するヘイズが大きくなり、染料インクで記録した際の画像の光学濃度の低下を引き起こす。塗工液における界面活性剤の含有量は、０．２質量％以上０．４質量％以下がより好ましい。
【００２５】
〔インク受容層の特徴〕
以上の成分を含む塗工液を基材に塗工して形成されるインク受容層は、インク受容層表面のＸ線光電子分光法で測定した炭素１ｓ電子に対するケイ素２ｐ電子のピーク面積比（Ｃ１ｓ／Ｓｉ２ｐ）が、０．７以上１．３以下となるように形成される。
【００２６】
Ｘ線光電子分光法（ＸＰＳ法）は、元素にＸ線を照射し元素から放出された特有の自由電子の運動エネルギーを定性及び定量的に測定する方法である。測定原理の特性上、インク受容層表面下５ｎｍ程度までの表面の構成元素を測定する方法であり、インク受容層の厚み方向すべてを測定することはできない。しかし、インク受容層表面をＸＰＳ法で測定してＣ１ｓ／Ｓｉ２ｐのピーク面積比を算出することにより、インク受容層表面のバインダー（シラノール変性ポリビニルアルコール）、カチオン性ポリマー及びシリカの存在率の指標とすることができる。具体的には、バインダー及びカチオン性ポリマーの炭素鎖に由来するＣ１ｓのピークと、シリカ及びシラノール変性ポリビニルアルコール中のシラノール基に由来するＳｉ２ｐのピークとの面積比（Ｃ１ｓ／Ｓｉ２ｐ）を算出する。
【００２７】
上記したように、バインダーにシラノール変性ポリビニルアルコールを用いると、少量のバインダーでシリカを結着することができる。しかし、ピーク面積比（Ｃ１ｓ／Ｓｉ２ｐ）が０．７より小さいと、バインダーの存在比率が少なくなり過ぎるため、表面での結着力が不十分となり、機械的強度の低下（粉落ちの増加）を招く。一方、ピーク面積比（Ｃ１ｓ／Ｓｉ２ｐ）が１．３より大きいと、インク受容層表面でのバインダー及びカチオン性ポリマーの存在比率が高くなり、染料インクで記録した際の画像の光学濃度の低下を引き起こす。また、バインダー比率の高まりにより、顔料インクで記録した際に、インク受容層内への速やかな溶剤の吸収が起こらないため、画像の光学濃度の低下を引き起こす。インク受容層表面のピーク面積比（Ｃ１ｓ／Ｓｉ２ｐ）は、より好ましくは、０．７以上１．１以下である。
【００２８】
上記ピーク面積比（Ｃ１ｓ／Ｓｉ２ｐ）は、シリカとバインダー及びカチオン性ポリマーの含有比率の影響を大きく受けるが、必ずしもこれのみによって決定されるものではない。上記ピーク面積比（Ｃ１ｓ／Ｓｉ２ｐ）は、インク受容層塗工時の乾燥条件にも影響を受ける。すなわち、インク受容層の乾燥過程において、その初期段階が高温、あるいは高風速条件下で行われた際には、塗工液中の水分が急激に蒸発し、それに伴い、バインダー及びカチオン性ポリマーもインク受容層表面に多く集中する。この結果、インク受容層表面近傍のバインダー及びカチオン性ポリマーのシリカに対する相対的な量が増加し、ピーク面積比（Ｃ１ｓ／Ｓｉ２ｐ）が１．３より大きくなり、画像の光学濃度の低下を引き起こす。そこで、本発明においては、基材へ塗工液を塗工後の乾燥過程において、初期段階を低温（低温乾燥、あるいは乾燥開始を遅くする）、あるいは低風速条件下で行う。こうすることで、水分の急激な減少を抑制し、水分減少に伴って移動するバインダー及びカチオン性ポリマー量を調整し、ピーク面積比（Ｃ１ｓ／Ｓｉ２ｐ）を調整する。
【００２９】
上記ピーク面積比（Ｃ１ｓ／Ｓｉ２ｐ）は、インク受容層作製後の後処理においても、調整が可能である。例えば、アルカリ金属あるいはアルカリ土類金属の水酸化物を塗工処理することが挙げられる。この塗工処理では、上記水酸化物の乾燥塗工量が０．０５ｇ／ｍ２以上１ｇ／ｍ２以下となるようにすることが好ましい。
【００３０】
本発明における塗工液には、添加剤として、顔料分散剤、架橋剤、蛍光増白剤、粘度調整剤、堅牢性向上剤等を、本発明の効果を損なわない範囲で、適宜使用することができる。
【００３１】
本発明において、塗工液の塗工、乾燥手段は特に限定されず、いずれの方法も好適に用いることができる。具体的には、塗工液を塗工する際には、オンマシン、オフマシンのいずれの方法も用いることができる。また、塗工機としては、各種カーテンコーター、エクストルージョン方式を用いたコーター、スライドホッパー方式を用いたコーター等をいずれも好適に用いることができる。尚、塗工液の塗工時に、塗工液の粘度調整等を目的として、塗工液を加温してもよく、コーターヘッドを加温してもよい。また、塗工後の塗工液の乾燥には、直線トンネル乾燥機、アーチドライヤー、エアループドライヤー、サインカーブエアフロートドライヤー等の熱風乾燥機を好適に用いることができる。また、赤外線、加熱ドライヤー、マイクロ波等を利用した乾燥機等を、適宜選択して用いることができる。
【００３２】
以上詳述したインク受容層は、基材上に、上記塗工液を用いて好ましくは７ｇ／ｍ２以上１３ｇ／ｍ２以下、より好ましくは８ｇ／ｍ２以上１２ｇ／ｍ２以下の乾燥塗工量で形成することができる。
【００３３】
基材としては、キャストコート紙、バライタ紙、レジンコート紙（インク受容層形成面又は両面がポリオレフィンなどの樹脂で被覆された樹脂被膜紙）などの紙類を好ましく用いることができる。また、ポリエチレン、ポリプロピレン、ポリエステル、ポリ乳酸、ポリスチレン、ポリアセテート、ポリ塩化ビニル、酢酸セルロース、ポリエチレンテレフタレート、ポリメチルメタクリレート、ポリカーボネート等の透明な熱可塑性フィルムなどを好ましく用いることができる。
【００３４】
また、基材として、適度なサイジングが施された紙である無サイズ紙やコート紙、無機物の充填もしくは微細な発泡により不透明化されたフィルムからなるシート状物質（合成紙など）も使用できる。また、ガラスまたは金属などからなるシートなどを基材として使用しても良い。更に、これらの基材とインク受容層との接着強度を向上させるため、基材の表面にコロナ放電処理や各種アンダーコート処理を施すことも可能である。
【００３５】
上記基材の中でも、適度なサイジングを施された紙等の透気性を有する基材を用いることが好ましい。これらの基材を用いることで、マット調の風合いを実現することが可能となる。
【実施例】
【００３６】
以下、実施例を挙げて本発明をより具体的に説明する。尚、下記実施例は、本発明のより一層深い理解のために示される具体例であって、本発明は、これらの具体例に何ら限定されるものではない。
【００３７】
＜基材の作製＞
下記条件にて基材を作製した。まず、固形分濃度が３．０質量％となるように水で調整した、下記に示す組成を含む紙料を調製した。
【００３８】
（紙料）
濾水度４５０ｍｌＣＳＦの広葉樹晒しクラフトパルプ（ＬＢＫＰ）    ８０質量部
濾水度４８０ｍｌＣＳＦの針葉樹晒しクラフトパルプ（ＮＢＫＰ）    ２０質量部
カチオン化澱粉                                                ０．６０質量部
重質炭酸カルシウム                                                １０質量部
軽質炭酸カルシウム                                                １５質量部
アルキルケテンダイマー                                        ０．１０質量部
カチオン性ポリアクリルアミド                                ０．０３０質量部
【００３９】
尚、上記紙料組成中、ＣＳＦとはＣａｎａｄｉａｎ  Ｓｔａｎｄａｒｄ  Ｆｒｅｅｎｅｓｓの略である。
【００４０】
次に、上記紙料を長網抄紙機で抄造し、３段のウエットプレスを行った後、多筒式ドライヤーで乾燥した。その後、サイズプレス装置で、固形分が１．０ｇ／ｍ２となるように酸化澱粉水溶液を含浸し、乾燥した。その後、マシンカレンダー仕上げをすることで、坪量２００ｇ／ｍ２、ステキヒトサイズ度１００秒、透気度５０秒、ベック平滑度２０秒、ガーレー剛度３０．０ｍＮの基材を得た。
【００４１】
（塗工液Ａの調製）
純水中にカチオン性ポリマー（ジアリルジメチルアンモニウムクロライド重合物、商品名：「ＰＡＳ−Ｈ−５Ｌ」、日東紡（株）製）を添加した溶液中に、非晶質シリカ粉体Ａ（商品名：「ＣＡＲＰＬＥＸ  ＢＳ−５１０Ｎ」、Ｅｖｏｎｉｋ社製、平均二次粒子径：１０μｍ）をシリカの固形分濃度が２２質量％となるように加えた。このとき、カチオン性ポリマーの添加量は、シリカ含有量に対して８質量％（シリカ１００質量部：カチオン性ポリマー８質量部）とした。その後、高圧ホモジナイザーで分散し、分散液Ａを得た。
【００４２】
バインダーとしてシラノール変性ポリビニルアルコール（商品名：「Ｒ−１１３０」、クラレ（株）製、以下、ＰＶＡ−Ａと称す）をイオン交換水中に溶解することで、１０質量％濃度のＰＶＡ−Ａ水溶液を得た。その後、得られたＰＶＡ−Ａ水溶液を、シリカ含有量に対して、バインダー（ＰＶＡ−Ａ）の含有量が３０質量％となるように分散液Ａに加え、固形分濃度が１８質量％となるように適宜純水で希釈を行った。その後、界面活性剤（商品名：「サーフィノール４６５」、日信化学工業社販売、ＨＬＢ値１３）を０．２質量％となるように添加することで、用塗工液Ａを得た。
【００４３】
［実施例１］
基材上に、塗工液Ａを、乾燥塗工量が１０ｇ／ｍ２となるように塗工し、２０秒経過後、乾燥機にて、乾燥温度９０℃、乾燥時間１２０秒、乾燥風速１０ｍ／ｓで乾燥してインク受容層を形成し、記録媒体１を得た。
【００４４】
［実施例２］
基材上に塗工液Ａを塗工後の経過時間を２０秒から３０秒に変更した以外は、実施例１と同様の操作を行い、記録媒体２を得た。
【００４５】
［実施例３］
乾燥風速を１５ｍ／ｓに変更した以外は、実施例１と同様の操作を行い、記録媒体３を得た。
【００４６】
［実施例４］
分散液Ａの調製時のカチオン性ポリマーの含有量をシリカの含有量に対して５質量％に変更した以外は、実施例１と同様の操作を行い、記録媒体４を得た。
【００４７】
［実施例５］
分散液Ａの調製時のカチオン性ポリマーの含有量をシリカの含有量に対して１５質量％に変更した以外は、実施例１と同様の操作を行い、記録媒体５を得た。
【００４８】
［実施例６］
塗工液Ａの調製時の界面活性剤を「エマノーン１１１２」（商品名、花王（株）社製、ＨＬＢ値１４）に変更した以外は、実施例１と同様の操作を行い、記録媒体６を得た。
【００４９】
［実施例７］
塗工液Ａ中の界面活性剤の含有量を０．１質量％に変更した以外は、実施例１と同様の操作を行い、記録媒体７を得た。
【００５０】
［実施例８］
塗工液Ａ中の界面活性剤の含有量を０．５質量％に変更した以外は、実施例１と同様の操作を行い、記録媒体８を得た。
【００５１】
［実施例９］
分散液Ａの調製時のカチオン性ポリマーの含有量をシリカの含有量に対して１５質量％に、塗工液Ａ中の界面活性剤の含有量を０．５質量％に、乾燥風速を１５ｍ／ｓにそれぞれ変更した以外は、実施例１と同様の操作を行い、記録媒体９を得た。
【００５２】
［実施例１０］
分散液Ａの調製時のカチオン性ポリマーの含有量をシリカの含有量に対して５質量％に、塗工液Ａ中の界面活性剤の含有量を０．１質量％に、乾燥風速を１５ｍ／ｓにそれぞれ変更した以外は、実施例１と同様の操作を行い、記録媒体１０を得た。
【００５３】
［実施例１１］
塗工液Ａの調製時に、更にイオン交換水に固形分濃度１０質量％となるように溶解させた未変性ポリビニルアルコール（商品名：「ＰＶＡ１１７」、クラレ（株）製、ＰＶＡ−Ｂと称す）をシリカの含有量に対して５質量％追加した以外は、実施例１と同様の操作を行い、記録媒体１１を得た。
【００５４】
［実施例１２］
非晶質シリカ粉体Ａを非晶質シリカ粉体Ｂ（「ＣＰ−５１３」（商品名）、グレース社製、平均二次粒子径：９μｍ）に変更した以外は、実施例１と同様の操作を行い、記録媒体１２を得た。
【００５５】
［実施例１３］
塗工液Ａ中のＰＶＡ−Ａの含有量を、シリカ含有量に対して２５質量％に変更した以外は、実施例１と同様の操作を行い、記録媒体１３を得た。
【００５６】
［実施例１４］
塗工液Ａ中のＰＶＡ−Ａの含有量を、シリカ含有量に対して２７質量％に変更した以外は、実施例１と同様の操作を行い、記録媒体１４を得た。
【００５７】
［実施例１５］
塗工液Ａ中のＰＶＡ−Ａの含有量を、シリカ含有量に対して４０質量％に変更した以外は、実施例１と同様の操作を行い、記録媒体１５を得た。
【００５８】
［実施例１６］
塗工液Ａ中のＰＶＡ−Ａの含有量を、シリカ含有量に対して４２質量％に変更した以外は、実施例１と同様の操作を行い、記録媒体１６を得た。
【００５９】
［実施例１７］
塗工液Ａの乾燥塗工量を７ｇ／ｍ２に変更した以外は、実施例１と同様の操作を行い、記録媒体１７を得た。
【００６０】
［実施例１８］
塗工液Ａの乾燥塗工量を８ｇ／ｍ２に変更した以外は、実施例１と同様の操作を行い、記録媒体１８を得た。
【００６１】
［実施例１９］
塗工液Ａの乾燥塗工量を１２ｇ／ｍ２に変更した以外は、実施例１と同様の操作を行い、記録媒体１９を得た。
【００６２】
［実施例２０］
塗工液Ａの乾燥塗工量を１３ｇ／ｍ２に変更した以外は、実施例１と同様の操作を行い、記録媒体２０を得た。
【００６３】
［実施例２１］
非晶質シリカ粉体Ａを非晶質シリカ粉体Ｃ（「Ｐ４０７」（商品名）、グレース社製、平均二次粒子径：７μｍ）に変更した以外は、実施例１と同様の操作を行い、記録媒体２１を得た。
【００６４】
［実施例２２］
非晶質シリカ粉体Ａを非晶質シリカ粉体Ｄ（「ＣＡＲＰＬＥＸ  ＢＳ５１０Ｊ」（商品名）、グレース社製、平均二次粒子径：８μｍ）に変更した以外は、実施例１と同様の操作を行い、記録媒体２２を得た。
【００６５】
［実施例２３］
非晶質シリカ粉体Ａを非晶質シリカ粉体Ｅ（「ミズカシルＰ７８Ｄ」（商品名）、水澤化学、平均二次粒子径：１２μｍ）に変更した以外は、実施例１と同様の操作を行い、記録媒体２３を得た。
【００６６】
［比較例１］
基材上に塗工液Ａを塗工した後の経過時間を４０秒に変更した以外は、実施例１と同様の操作を行い、記録媒体２４を得た。
【００６７】
［比較例２］
乾燥風速を２０ｍ／ｓに変更した以外は、実施例１と同様の操作を行い、記録媒体２５を得た。
【００６８】
［比較例３］
乾燥温度を１１０℃に変更した以外は、実施例１と同様の操作を行い、記録媒体２６を得た。
【００６９】
［比較例４］
分散液Ａ中のカチオン性ポリマーの含有量をシリカ含有量に対して４質量％に変更した以外は、実施例１と同様の操作を行い、記録媒体２７を得た。
【００７０】
［比較例５］
分散液Ａ中のカチオン性ポリマーの含有量をシリカ含有量に対して１６質量％に変更した以外は、実施例１と同様の操作を行い、記録媒体２８を得た。
【００７１】
［比較例６］
塗工液Ａ中のＰＶＡ−ＡをＰＶＡ−Ｂに変更した以外は、実施例１と同様の操作を行い、記録媒体２９を得た。
【００７２】
［比較例７］
塗工液Ａ中の界面活性剤を「ノイゲンＤＬ−０４１５」（商品名、第一工業製薬社製、ＨＬＢ１５）に変更した以外は、実施例１と同様の操作を行い、記録媒体３０を得た。
【００７３】
［比較例８］
塗工液Ａ調製時に界面活性剤を添加しなかったこと以外は、実施例１と同様の操作を行い、記録媒体３１を得た。
【００７４】
［比較例９］
塗工液Ａ中の界面活性剤の含有量を０．６質量％に変更した以外は、実施例１と同様の操作を行い、記録媒体３２を得た。
【００７５】
（ピーク面積比の算出）
炭素１ｓ電子及びケイ素２ｐ電子のピークは、ＸＰＳ装置「ＱＵＡＮＴＵＭ２０００」（商品名、アルバック  ファイ社製）にて測定した。具体的には、Ｘ線源の加速電圧１５ｋＶ、エミッション電流３ｍＡ、真空度１．２×１０−８ｍｂａｒ条件下、走査領域（Ｓｃａｎ  Ｓｉｚｅ）１ｍｍ×１ｍｍで上記操作により得られた記録媒体１〜３２の表面を測定した。得られた炭素１ｓ電子及びケイ素２ｐ電子のピークは、半値幅法によりそれぞれの面積を求め、ピーク面積比（Ｃ１ｓ／Ｓｉ２ｐ）を算出した。
【００７６】
＜記録媒体の評価＞
（染料インクを用いて記録した画像の光学濃度）
インクジェット方式を用いたプリンタ（商品名：「ＰＩＸＵＳ  ＭＧ８１３０」、キヤノン社製）を用いて、ファインアート「ＰｈｏｔｏＲａｇ」モードで、上記作製した記録媒体１〜３２のそれぞれに、ブラックの１００％Ｄｕｔｙのベタバッチを記録した。尚、染料インクとしては、上記プリンタの純正インクタンクである「ＢＣＩ−３２６」（商品名、キヤノン社製）のＢＫインクを用いた。その後、２５℃、相対湿度５０％の環境で３日間保存した後、分光光度計（商品名：「スペクトロリノ」、グレタグマクベス社製）を用いて、ベタバッチを記録した部分の測色することで、各インクジェット記録媒体に記録された画像の光学濃度を算出した。得られた光学濃度の値から下記の評価基準で評価を行った。評価結果を表１に示す。
【００７７】
Ａ：光学濃度の値が１．７５以上であった。
Ｂ：光学濃度の値が１．６５以上１．７５未満であった。
Ｃ：光学濃度の値が１．６５未満であった。
【００７８】
（顔料インクを用いて記録した画像の光学濃度）
インクジェット方式を用いたプリンタ（商品名：「ＰＩＸＵＳ  Ｐｒｏ−１」、キヤノン社製）を用いて、ファインアート「ＰｈｏｔｏＲａｇ」モードで、記録媒体１〜３２のそれぞれに、ブラックの１００％Ｄｕｔｙのベタバッチを記録した。尚、顔料インクとしては、上記プリンタの純正インクタンクである「ＰＧＩ−３９」（商品名、キヤノン社製）のＢＫインクを用いた。その後、２５℃、相対湿度５０％の環境で３日間保存した後、分光光度計「スペクトロリノ」（商品名、グレタグマクベス社製）を用いて、ベタバッチを記録した部分の測色することで、各インクジェット記録媒体に記録された画像の光学濃度を算出した。得られた光学濃度の値から下記の評価基準で評価を行った。評価結果を表１に示す。
【００７９】
Ａ：光学濃度の値が１．６７以上であった。
Ｂ：光学濃度の値が１．６０以上１．６７未満であった。
Ｃ：光学濃度の値が１．６０未満であった。
【００８０】
（記録媒体の粉落ち現象の抑制効果）
記録媒体１〜３２のそれぞれのインク受容層上に黒紙を置き、その上から０．１４７Ｎ／ｃｍ２（１５ｇ／ｃｍ２）の荷重をかけた。その後、荷重をかけた状態で黒紙を一定速度で１０ｃｍ引っ張った。その後、黒紙を目視にて観察することで記録媒体から黒紙への付着物を観察し、下記評価基準を用いて、評価を行った。評価結果を表１に示す。
【００８１】
Ａ：黒紙への付着物がほとんど確認されなかった。
Ｂ：黒紙への付着物が僅かに確認されたが、気にならないレベルであった。
Ｃ：黒紙への付着物がはっきり確認された。
【００８２】
（染料インクで記録した画像の耐水性）
インクジェット方式を用いたプリンタ（商品名：「ＰＩＸＵＳ  ＭＧ８１３０」、キヤノン社製）を用いて、ファインアート「ＰｈｏｔｏＲａｇ」モードで、記録媒体１〜３２のそれぞれにマゼンタのベタ画像（１００％Ｄｕｔy)を記録した。尚、インクとしては、上記プリンタの純正インクタンクである「ＢＣＩ−３２６」（商品名、キヤノン社製）の染料インクを用いた。その後、２５℃、相対湿度５０％の環境で１日間保存した後、画像上にイオン交換水を１５ｍｌ滴下し、滴下したイオン交換水が十分乾燥した後、目視にて観察し、下記評価基準で、評価を行った。結果を表１に示す。
【００８３】
Ａ：画像の滲みがほとんど確認されなかった。
Ｂ：画像の滲みが僅かに確認されたが、気にならないレベルであった。
Ｃ：画像の滲みがはっきり確認された。
【００８４】
【表１】
2016016663.tif 000002